(57)【要約】  高屈折率（ｎｅが１．７３以上）、高強度（３点曲げ試験の伸びが１０％以上、かつ耐ドリル強度が良好であること）、および高耐熱性（ＴＭＡ測定の軟化点が７０℃以上）を同時に満足させる光学材料を提供し得る光学材料用組成物を提供することを課題とし、（ａ）硫黄原子および／またはセレン原子を有する無機化合物、（ｂ）エピスルフィド化合物、および（ｃ）キシリレンジチオール化合物からなる光学材料樹脂用組成物を重合硬化させ、ツーポイントフレームメガネ用レンズなどの光学材料とする。【特許請求の範囲】
【請求項１】
（ａ）１〜５０重量部の硫黄原子および／またはセレン原子を有する無機化合物、
（ｂ）５０〜９９重量部のビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドから選択される１種以上であるエピスルフィド化合物、
（ｃ）前記（ａ）および（ｂ）化合物の合計を１００重量部とした場合に１〜５０重量部のキシリレンジチオール化合物、を含有する光学材料用組成物。
【請求項２】
前記（ａ）無機化合物が硫黄である、請求項１記載の光学材料用組成物。
【請求項３】
前記（ｂ）エピスルフィド化合物がビス（β−エピチオプロピル）スルフィドおよび／またはビス（β−エピチオプロピル）ジスルフィドである、請求項１記載の光学材料用組成物。
【請求項４】
前記（ｃ）キシリレンジチオール化合物が、ｍ−キシリレンジチオールおよび／またはｐ−キシリレンジチオールである、請求項１記載の光学材料用組成物。
【請求項５】
前記（ａ）無機化合物の含有割合が、光学材料用組成物全量に対して１０重量％以上である、請求項１記載の光学材料用組成物。
【請求項６】
キシリレンジイソシアネート化合物が、光学材料用組成物全量に対して１重量％以上含まれないことを特徴とする、請求項１記載の光学材料用組成物。
【請求項７】
前記（ａ）無機化合物と（ｂ）エピスルフィド化合物の少なくとも一部が、相互に予備重合反応して得られる予備重合反応物として含まれていることを特徴とする、請求項１記載の光学材料用組成物。
【請求項８】
下記（ａ）、（ｂ）及び（ｃ）化合物を混合する工程を含む、光学材料用組成物の調製方法。
（ａ）１〜５０重量部（ただし光学材料用組成物全量に対して１０重量％以上）の硫黄原子および／またはセレン原子を有する無機化合物
（ｂ）５０〜９９重量部のビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドから選択される１種以上であるエピスルフィド化合物
（ｃ）前記（ａ）および（ｂ）化合物の合計を１００重量部とした場合に１〜５０重量部のキシリレンジチオール化合物
【請求項９】
さらに前記（ａ）無機化合物と（ｂ）エピスルフィド化合物の少なくとも一部を予備重合反応させる工程を含むことを特徴とする、請求項８記載の光学材料用組成物の調製方法。
【請求項１０】
下記工程（Ａ）及び（Ｂ）を含む、光学材料の製造方法。
（Ａ）下記（ａ）、（ｂ）及び（ｃ）化合物を混合して光学材料用組成物を調製する工程、
（ａ）１〜５０重量部（ただし光学材料用組成物全量に対して１０重量％以上）の硫黄原子および／またはセレン原子を有する無機化合物
（ｂ）５０〜９９重量部のビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドから選択される１種以上であるエピスルフィド化合物
（ｃ）前記（ａ）および（ｂ）化合物の合計を１００重量部とした場合に１〜５０重量部のキシリレンジチオール化合物
（Ｂ）前記光学材料用組成物を重合硬化させる工程
【請求項１１】
前記工程（Ａ）が、さらに前記（ａ）無機化合物と（ｂ）エピスルフィド化合物の少なくとも一部を予備重合反応させる工程を含むことを特徴とする、請求項１０記載の光学材料の製造方法。
【請求項１２】
請求項１０又は１１記載の製造方法によって得られる光学材料であって、屈折率（ｎｅ）が１．７３以上である、光学材料。
【請求項１３】
請求項１２記載の光学材料からなる、ツーポイントフレームメガネ用レンズ。
【発明の詳細な説明】
【技術分野】
【０００１】
本発明は光学材料用組成物に関し、更には、それを用いたプラスチックレンズ、プリズム、光ファイバー、情報記録基盤、フィルター等の光学材料（光学用樹脂材料）に関する。本発明の光学材料はプラスチックレンズ、特にツーポイントフレームメガネ用レンズとして好適に使用される。
【背景技術】
【０００２】
プラスチック材料は軽量かつ靭性に富み、また染色が容易であることから、各種光学材料、特に眼鏡レンズに近年多用されている。光学材料、中でも眼鏡レンズ用光学材料に特に要求される性能は、物理的性質としての低比重、化学・熱的性質として低黄色度、高耐熱性で、機械的特性として高強度等であり、光学性能としては高透明性、高屈折率と高アッベ数である。高屈折率はレンズの薄肉化を可能とし、高アッベ数はレンズの色収差を低減するが、屈折率が上昇するほどアッベ数は低くなるため、両者を同時に向上させる検討が実施されている。これらの検討の中で代表的な方法として特許文献１に示されるエピスルフィド化合物を使用する方法がある。また、一例として特許文献２、３に示される、ポリエピスルフィド化合物からなる光学材料により、屈折率が１．７３以上の光学材料が提案されている。【０００３】
一方、高屈折率化にともない薄肉化したレンズに対しては、安全性等の観点から従来に増して高強度が望まれる。例えばツーポイントと呼ばれるフレームを装着するにはドリルで穴を開ける必要があるが、この際に欠けや割れが生じない強度が必要である。またツーポイントフレームの使用に耐えるためにはフレームが撓んでもレンズが破壊されない強度が必要である。同時にプラスチックレンズは表面を保護するためにハードコートを付ける事が標準となっているが、ハードコートをかける際に熱がかかるため、耐熱性も必要である。【０００４】
このような背景から、高屈折率と高強度と耐熱性の三者を同時に満足させる検討がこれまでに実施されている。これらの検討の中で代表的な方法として、特許文献４に示されるキシリレンジチオール化合物を使用した方法がある。この検討では、屈折率が１．７０の材料については高強度と高耐熱性の両立を達成したが、屈折率が１．７３以上の材料については高強度と耐熱性の両立を達成したものは得られていなかった。
したがって、エピスルフィド化合物を用いた屈折率が１．７３以上のレンズは、高屈折率、高アッベ数を有するが、さらに優れた強度と耐熱性を付与したレンズの開発が求められていた。
【先行技術文献】
【特許文献】
【０００５】
【特許文献１】特許３４９１６６０号公報
【特許文献２】特許３７３８８１７号公報
【特許文献３】特許４１２７１６９号公報
【特許文献４】特開２００８−１０１１９０号公報
【発明の概要】
【発明が解決しようとする課題】
【０００６】
本発明が解決しようとする課題は、高屈折率（ｎｅが１．７３以上）、高強度（３点曲げ試験の伸びが１０％以上、かつ耐ドリル強度が良好であること）、および高耐熱性（ＴＭＡ測定の軟化点が７０℃以上）以上３点を同時に満足させる光学材料を提供し得る光学材料用組成物を提供することにある。
【課題を解決するための手段】
【０００７】
本発明者らは、このような状況に鑑み、鋭意研究を重ねた結果、本課題を解決し、本発明に至った。即ち、本発明は、以下のとおりである。
［１］（ａ）１〜５０重量部の硫黄原子および／またはセレン原子を有する無機化合物、
（ｂ）５０〜９９重量部のビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドから選択される１種以上であるエピスルフィド化合物、
（ｃ）前記（ａ）および（ｂ）化合物の合計を１００重量部とした場合に１〜５０重量部のキシリレンジチオール化合物、を含有する光学材料用組成物。【０００８】
［２］前記（ａ）無機化合物が硫黄である、［１］記載の光学材料用組成物。
［３］前記（ｂ）エピスルフィド化合物がビス（β−エピチオプロピル）スルフィドおよび／またはビス（β−エピチオプロピル）ジスルフィドである、［１］記載の光学材料用組成物。
［４］前記（ｃ）キシリレンジチオール化合物が、ｍ−キシリレンジチオールおよび／またはｐ−キシリレンジチオールである、［１］記載の光学材料用組成物。【０００９】
［５］前記（ａ）無機化合物の含有割合が、光学材料用組成物全量に対して１０重量％以上である、［１］記載の光学材料用組成物。
［６］キシリレンジイソシアネート化合物が、光学材料用組成物全量に対して１重量％以上含まれないことを特徴とする、［１］記載の光学材料用組成物。
［７］前記（ａ）無機化合物と（ｂ）エピスルフィド化合物の少なくとも一部が、相互に予備重合反応して得られる予備重合反応物として含まれていることを特徴とする、［１］記載の光学材料用組成物。【００１０】
［８］下記（ａ）、（ｂ）及び（ｃ）化合物を混合する工程を含む、光学材料用組成物の調製方法。
（ａ）１〜５０重量部（ただし光学材料用組成物全量に対して１０重量％以上）の硫黄原子および／またはセレン原子を有する無機化合物
（ｂ）５０〜９９重量部のビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドから選択される１種以上であるエピスルフィド化合物
（ｃ）前記（ａ）および（ｂ）化合物の合計を１００重量部とした場合に１〜５０重量部のキシリレンジチオール化合物
［９］：さらに前記（ａ）無機化合物と（ｂ）エピスルフィド化合物の少なくとも一部を予備重合反応させる工程を含むことを特徴とする、［８］記載の光学材料用組成物の調製方法。【００１１】
［１０］：下記工程（Ａ）及び（Ｂ）を含む、光学材料の製造方法。
（Ａ）下記（ａ）、（ｂ）及び（ｃ）化合物を混合して光学材料用組成物を調製する工程、
（ａ）１〜５０重量部（ただし光学材料用組成物全量に対して１０重量％以上）の硫黄原子および／またはセレン原子を有する無機化合物
（ｂ）５０〜９９重量部のビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドから選択される１種以上であるエピスルフィド化合物
（ｃ）前記（ａ）および（ｂ）化合物の合計を１００重量部とした場合に１〜５０重量部のキシリレンジチオール化合物
（Ｂ）前記光学材料用組成物を重合硬化させる工程【００１２】
［１１］：前記工程（Ａ）が、さらに前記（ａ）無機化合物と（ｂ）エピスルフィド化合物の少なくとも一部を予備重合反応させる工程を含むことを特徴とする、［１０］記載の光学材料の製造方法。
［１２］：［１０］又は［１１］記載の製造方法によって得られる光学材料であって、屈折率（ｎｅ）が１．７３以上である、光学材料。
［１３］：［１２］記載の光学材料からなる、ツーポイントフレームメガネ用レンズ。
【発明の効果】
【００１３】
本発明は、高屈折率（ｎｅが１．７３以上）、高強度（３点曲げ試験の伸びが１０％以上、かつ耐ドリル強度が良好であること）、および耐熱性について優れた特性を有することを可能とする光学材料用組成物、およびそれを硬化して得られる光学材料用樹脂、並びにそれを用いたツーポイントフレームメガネ用レンズを提供することができる。
【発明を実施するための形態】
【００１４】
１．光学材料用組成物
本発明の光学材料用組成物は、（ａ）硫黄原子および／またはセレン原子を有する無機化合物（以下、（ａ）化合物）、（ｂ）エピスルフィド化合物（以下、（ｂ）化合物）、及び（ｃ）キシリレンジチオール化合物（以下、（ｃ）化合物）、並びに必要に応じて重合触媒、重合調節剤、性能改良剤等の任意成分を含有してなるものである。
【００１５】
（１）（ａ）化合物
本発明で使用する（ａ）化合物である硫黄原子および／またはセレン原子を有する無機化合物は、硫黄原子および／またはセレン原子を１個以上有する全ての無機化合物を包含する。（ａ）化合物は、化合物中の硫黄原子および／またはセレン原子の合計重量の割合が３０質量％以上であることが好ましい。この割合が、３０質量％未満である場合、光学材料用組成物中の硫黄原子および／またはセレン原子の重量の割合上昇分が小さいため、樹脂の高屈折率化の効果が小さくなる場合がある。（ａ）化合物の添加量は、（ａ）および（ｂ）化合物の合計を１００重量部とした場合、１〜５０重量部使用するが、好ましくは５〜５０重量部、より好ましくは１０〜４０重量部、特に好ましくは１０〜３０重量部である。
【００１６】
硫黄原子を有する無機化合物の具体例としては、硫黄、硫化水素、二硫化炭素、セレノ硫化炭素、硫化アンモニウム、二酸化硫黄、三酸化硫黄等の硫黄酸化物、チオ炭酸塩、硫酸およびその塩、硫酸水素塩、亜硫酸塩、次亜硫酸塩、過硫酸塩、チオシアン酸塩、チオ硫酸塩、二塩化硫黄、塩化チオニル、チオホスゲン等のハロゲン化物、硫化硼素、硫化窒素、硫化珪素、硫化リン、硫化砒素、金属硫化物、金属水硫化物等があげられる。これらの中で好ましいものは硫黄、二硫化炭素、硫化リン、硫化セレン、金属硫化物および金属水硫化物であり、より好ましくは硫黄、二硫化炭素および硫化セレンであり、特に好ましくは硫黄である。
【００１７】
セレン原子を有する無機化合物とは、硫黄原子を含む無機化合物の具体例として挙げたセレノ硫化炭素、硫化セレンを除き、この条件を満たす無機化合物をすべて包括する。具体例としては、セレン、セレン化水素、二酸化セレン、二セレン化炭素、セレン化アンモニウム、二酸化セレン等のセレン酸化物、セレン酸およびその塩、亜セレン酸およびその塩、セレン酸水素塩、セレノ硫酸およびその塩、セレノピロ硫酸およびその塩、四臭化セレン、オキシ塩化セレン等のハロゲン化物、セレノシアン酸塩、セレン化硼素、セレン化リン、セレン化砒素、金属のセレン化物等があげられる。これらの中で好ましいものは、セレン、二セレン化炭素、セレン化リン、金属のセレン化物であり、特に好ましくはセレンおよび二セレン化炭素である。
これら硫黄原子および／またはセレン原子を有する無機化合物は、単独でも、２種類以上を混合して使用しても良い。
【００１８】
（２）（ｂ）化合物
本発明で使用する（ｂ）化合物としては、ビス（β−エピチオプロピル）スルフィド、ビス（β−エピチオプロピル）ジスルフィド、ビス（β−エピチオプロピル）トリスルフィド、ビス（β−エピチオプロピルチオ）メタン、１，２−ビス（β−エピチオプロピルチオ）エタン、１，３−ビス（β−エピチオプロピルチオ）プロパン、１，２−ビス（β−エピチオプロピルチオ）プロパン、１，４−ビス（β−エピチオプロピルチオ）ブタン、およびビス（β−エピチオプロピルチオエチル）スルフィドからなる群から選択される１種以上のエピスルフィド化合物が挙げられる。
【００１９】
中でも好ましい具体例は、ビス（β−エピチオプロピル）スルフィド(式（１）)および／またはビス（β−エピチオプロピル）ジスルフィド(式（２）)であり、最も好ましい具体例は、ビス（β−エピチオプロピル）スルフィドである。
【００２０】
【化１】
2010131631.tif 000002
【００２１】
【化２】
2010131631.tif 000003
【００２２】
本発明で使用する（ｂ）化合物の添加量は、（ａ）および（ｂ）化合物の合計を１００重量部とした場合、５０〜９９重量部使用するが、好ましくは５０〜９５重量部、より好ましくは６０〜９０重量部、特に好ましくは７０〜９０重量部である。
【００２３】
（３）（ｃ）化合物
本発明で使用する（ｃ）化合物はキシリレンジチオール化合物であり、具体例としては、ｏ−、ｍ−、およびｐ−キシリレンジチオールが好ましく挙げられる。中でも好ましいキシリレンジチオール化合物は、下記構造式で表されるｍ−キシリレンジチオール(式（３）)、ｐ−キシリレンジチオール(式(４))であり、特に好ましいキシリレンジチオール化合物は常温で液体となるｍ−キシリレンジチオールである。
【００２４】
【化３】
2010131631.tif 000004
【００２５】
【化４】
2010131631.tif 000005
【００２６】
本発明で使用する（ｃ）化合物の添加量は、（ａ）及び（ｂ）化合物の合計を１００重量部とした場合、１重量部〜５０重量部であることが好ましく、より好ましくは２重量部〜３０重量部、更に好ましくは３重量部〜１０重量部である。
【００２７】
（４）重合触媒
本発明の光学材料用組成物には、重合硬化のために、必要に応じて重合触媒を添加することができる。重合触媒としては、アミン類、ホスフィン類、第４級アンモニウム塩類、第４級ホスホニウム塩類、アルデヒドとアミン系化合物の縮合物、カルボン酸とアンモニアとの塩、ウレタン類、チオウレタン類、グアニジン類、チオ尿素類、チアゾール類、スルフェンアミド類、チウラム類、ジチオカルバミン酸塩類、キサントゲン酸塩、第３級スルホニウム塩類、第２級ヨードニウム塩類、鉱酸類、ルイス酸類、有機酸類、ケイ酸類、四フッ化ホウ酸類、過酸化物、アゾ系化合物、酸性リン酸エステル類を挙げることができる。
【００２８】
重合触媒は、重合硬化を発現するものであれば、特に限定されるものではない。また、これら重合触媒は単独でも２種類以上を混合して使用してもかまわない。これらのうち好ましい具体例は、テトラ−ｎ−ブチルアンモニウムブロマイド、トリエチルベンジルアンモニウムクロライド、セチルジメチルベンジルアンモニウムクロライド、１−ｎ−ドデシルピリジニウムクロライド等の第４級アンモニウム塩、テトラ−ｎ−ブチルホスホニウムブロマイド、テトラフェニルホスホニウムブロマイド等の第４級ホスホニウム塩が挙げられる。これらの中で、さらに好ましい具体例は、トリエチルベンジルアンモニウムクロライドおよび／またはテトラ−ｎ−ブチルホスホニウムブロマイドであり、最も好ましい具体例は、トリエチルベンジルアンモニウムクロライドである。
【００２９】
重合触媒の添加量は、（ａ）、（ｂ）および（ｃ）化合物の合計１００重量部に対して、０．００１〜５重量部であり、好ましくは０．００２〜５重量部であり、より好ましくは０．００５〜３重量部である。
【００３０】
（５）重合調節剤
本発明の光学材料用組成物には、重合硬化する際に、ポットライフの延長や重合発熱の分散化などを目的として、必要に応じて重合調節剤を添加することができる。重合調節剤は、長期周期律表における第１３〜１６族元素のハロゲン化物を挙げることができる。
【００３１】
これら重合調節剤は、単独でも２種類以上を混合して使用してもかまわない。これらのうち好ましいものはケイ素、ゲルマニウム、スズ、アンチモンのハロゲン化物である。より好ましくはケイ素、ゲルマニウム、スズ、アンチモンの塩化物であり、さらに好ましくはアルキル基を有するゲルマニウム、スズ、アンチモンの塩化物である。最も好ましいものの具体例はジブチルスズジクロライド、ブチルスズトリクロライド、ジオクチルスズジクロライド、オクチルスズトリクロライド、ジブチルジクロロゲルマニウム、ブチルトリクロロゲルマニウム、ジフェニルジクロロゲルマニウム、フェニルトリクロロゲルマニウム、トリフェニルアンチモンジクロライドである。
【００３２】
重合調節剤の添加量は、（ａ）、（ｂ）および（ｃ）化合物の合計１００重量部に対して、０．００１〜５重量部であり、好ましくは０．００２〜５重量部であり、より好ましくは０．００５〜３重量部である。
【００３３】
（６）性能改良剤
本発明の光学材料用組成物には、耐酸化性、耐候性、染色性、強度、屈折率等の各種性能の改良を目的として、組成成分の化合物の一部もしくは全部と反応可能な化合物（性能改良剤）を添加することも可能である。この場合は、反応のために必要に応じて公知の重合触媒を別途加えることができる。
【００３４】
組成成分の一部もしくは全部と反応可能な化合物（性能改良剤）としては、本願発明のキシリレンチジオール以外のＳＨ基を２個以上有する化合物類、エポキシ化合物類、カルボン酸類、カルボン酸無水物類、フェノール類、アミン類、ビニル化合物類、アリル化合物類、アクリル化合物類、メタクリル化合物類等が挙げられる。
【００３５】
性能改良剤の添加量は、（ａ）、（ｂ）および（ｃ）化合物の合計１００重量部に対して、それぞれ０．００１〜１０重量部であり、好ましくは０．００２〜５重量部であり、より好ましくは０．００５〜３重量部である。
【００３６】
（７）その他の任意成分
本発明の光学材料用組成物においては、任意成分として、公知の酸化防止剤、ブルーイング剤、紫外線吸収剤、消臭剤等の各種添加剤を必要に応じて加え、得られる材料の実用性をより向上せしめることはもちろん可能である。
また、本発明の光学材料が重合中に型から剥がれやすい場合には公知の外部および／または内部密着性改善剤を、または型から剥がれにくい場合には公知の外部および／または内部離型性改善剤を、使用することもできる。これらの外部および／または内部密着性改善剤や外部および／または内部離型性改善剤は、重合硬化時に用いるガラスもしくは金属製の型に塗布することができるほか、本発明の光学材料用組成物に添加して、得られる光学材料と型の密着性または離型性を向上せしめることも有効である。
【００３７】
本発明の光学用樹脂組成物では、（ａ）化合物の含有量が光学用樹脂組成物全量に対し１０重量％以上であることが望ましい。（ａ）化合物の含有量が光学用樹脂組成物全量に対し１０重量％以上であると、高屈折率（特にｎｅが１．７３以上）を容易に達成することができる。
また、キシリレンジイソシアネート化合物が光学材料用組成物全量に対して１重量％以上含まれないこと、すなわちキシリレンジイソシアネート化合物の含有量が光学用樹脂組成物全量に対し１重量％未満であることが望ましく、更にはキシリレンジイソシアネート化合物を含まないことがより望ましい。キシリレンジイソシアネート化合物の含有量が１重量％以上であると、ジイソシアネートによる屈折率低下が著しく、屈折率を１．７３以上にすることが困難となるだけでなく、急速重合が起こり重合硬化物を得ることができなくなる場合がある。
また、（ａ）化合物と（ｂ）化合物は、その少なくとも一部が相互に予備重合反応して得られる予備重合反応物として含まれていてもよい。
【００３８】
２．光学材料用組成物の調製方法
本発明の光学材料用組成物は、上記（ａ）、（ｂ）及び（ｃ）化合物、並びに必要に応じて用いられる任意成分を通常の方法で混合・攪拌することにより得られるが、（ａ）化合物と（ｂ）化合物の少なくとも一部を先に予備重合反応させた後、（ｃ）化合物と混合させるのが望ましい。
【００３９】
（１）予備重合反応
本発明の光学材料用組成物の調製にあたっては、あらかじめ（ａ）化合物と（ｂ）化合物とを予備重合反応させ、得られた予備重合反応物と（ｃ）化合物及び任意成分とを混合することが好ましい。（ａ）化合物と（ｂ）化合物を予備重合反応させることは、固体の（ａ）化合物をハンドリングする際には有効な手段であり、得られる光学材料の透明性も良好となる。また、これにより（ａ）化合物（硫黄等を有する無機化合物）を多量に配合することが可能となり、高屈折率、高強度、及び高耐熱性を備えた光学材料を提供しうる光学用樹脂組成物が得られる。
【００４０】
（ａ）化合物と（ｂ）化合物とを予備重合反応させる方法を詳しく述べる。（ａ）化合物と（ｂ）化合物は、それぞれ一部または全部を、撹拌下または非撹拌下反応させる。予備重合反応させる割合は特に制限されないが、注型時に（ａ）化合物が固体として存在しない程度に（ａ）化合物と（ｂ）化合物とを予備重合反応させるのが好ましい。更に好ましくは、（ａ）化合物、（ｂ）化合物それぞれ５０〜１００重量％が予備重合反応に供され、特に好ましくは（ａ）化合物、（ｂ）化合物それぞれ全重量部が予備重合反応に供される。
【００４１】
その際、（ａ）化合物と（ｂ）化合物との反応を促進させる予備重合反応触媒を加えても構わない。予備重合反応触媒としては、前記した重合触媒を用いることもできるが、好ましくは窒素または燐原子を含む化合物が用いられ、より好ましくは窒素または燐原子を含みかつ不飽和結合を有する化合物が用いられる。特に好ましくはイミダゾール類であり、最も好ましくは２−メルカプト−１−メチルイミダゾールである。予備重合反応触媒の添加量は、（ａ）及び（ｂ）化合物の合計１００重量部に対して、０．００１〜５重量部であり、好ましくは０．００２〜５重量部であり、より好ましくは０．００５〜３重量部である。
【００４２】
予備重合反応は、大気、窒素または酸素等の気体の存在下、常圧もしくは加減圧による密閉下、または減圧下等の任意の雰囲気下で行ってよい。また、この予備重合反応は、重合調節剤、性能改良剤、紫外線吸収剤など必要に応じて用いられる各種添加剤の存在下に行っても構わない。また、（ｃ）化合物の一部または全部の存在下に行っても構わないが、その場合、該予備重合反応は重合硬化反応の一部を選択的に前倒しして実施する形となるため、穏和な条件を採用するなどして反応を制御するのが望ましい。特に好ましくは、（ａ）化合物と（ｂ）化合物を予備重合反応させたのち、（ｃ）化合物を加える。
【００４３】
予備重合反応時間は１分間〜７２時間であり、好ましくは１０分間〜４８時間であり、より好ましくは３０分間〜２４時間である。予備重合反応温度は、０℃〜１５０℃であり、好ましくは１０℃〜１２０℃であり、より好ましくは２０℃〜１００℃である。
【００４４】
さらには、この予備重合反応により、（ａ）化合物を１０モル％以上（反応前の（ａ）化合物を１００モル％とする）反応させておくことが好ましく、２０モル％以上反応させておくことがより好ましい。
【００４５】
また、この予備重合反応物について、液体クロマトグラフィーおよび／または粘度および／または比重および／または屈折率を測定することで、反応の進行度を観察し制御することは、均質な光学材料用組成物とする上で好ましい。また、（ａ）化合物の反応割合を知ることもできる。
【００４６】
中でも、液体クロマトグラフィーおよび／または屈折率を測定する手法が高感度であることから好ましく、さらには、屈折率を測定する手法が簡便であることからより好ましい。屈折率を測定する場合、リアルタイムで反応の進行度を観察できることから、インライン型の屈折計を用いることが好ましい。
【００４７】
（２）混合
光学材料用組成物の製造方法は、詳しく述べるならば以下の通りである。（ａ）化合物と（ｂ）化合物、および／または（ａ）化合物と（ｂ）化合物を予備重合反応して得られる予備重合反応物、（ｃ）化合物、性能改良剤（組成成分の一部もしくは全部と反応可能な化合物）、重合触媒、重合調節剤、密着性改善剤または離型性改善剤、酸化防止剤、ブルーイング剤、紫外線吸収剤、消臭剤等の各種添加剤等は、全て同一容器内で同時に撹拌下に混合しても、各原料を段階的に添加混合しても、数成分を別々に混合後さらに同一容器内で再混合しても良い。各原料および添加剤等はいかなる順序で混合しても構わない。さらに、上述した（ａ）化合物と（ｂ）化合物の組み合わせによる予備重合反応以外にも、各成分の２種類以上についてあらかじめ予備的な反応を行った後、混合しても構わない。例えば（ａ）化合物と（ｂ）化合物について上記予備重合反応を行い、別途（ｃ）化合物の一部と性能改良剤を（単に混合するのではなく）予備的に反応させ、それらを混合することも可能である。
【００４８】
混合にあたり、設定温度、これに要する時間等は基本的には各成分が十分に混合される条件であればよいが、過剰の温度・時間は、各原料や添加剤間の好ましくない反応が起こり易くなり、さらには粘度の上昇をきたし注型操作を困難にする場合がある、などの理由により適当ではない。
【００４９】
混合温度は−５０℃から１００℃程度の範囲で行われるべきであり、好ましい温度範囲は−３０℃から７０℃、さらに好ましいのは、−５℃から５０℃である。混合時間は、１分から１２時間、好ましくは５分から１０時間、最も好ましいのは５分から６時間程度である。必要に応じて、活性エネルギー線を遮断して混合してもかまわない。またその後、以下の方法で脱気処理を行ってもよい。
【００５０】
（３）脱気処理
本発明の光学材料用組成物の製造方法においては、上記混合により樹脂組成物を調製後、脱気処理を行う場合がある。光学材料用組成物を重合硬化前にあらかじめ脱気処理することは、重合硬化して得られる光学材料の高度な透明性を達成する面から好ましい。
脱気処理は、（ａ）化合物、（ｂ）化合物、（ｃ）化合物、および各種組成成分の一部もしくは全部と反応可能な化合物、重合触媒、重合調節剤、各種添加剤の混合前、混合時あるいは混合後に、減圧下に行う。好ましくは、混合時あるいは混合後に、減圧下に行う。
【００５１】
脱気処理条件は、０．１〜１５０００Ｐａの減圧下、１分間〜２４時間、０℃〜１００℃で行う。減圧度は、好ましくは１〜１００００Ｐａであり、より好ましくは１〜５０００Ｐａであり、これらの範囲で減圧度を可変しても構わない。脱気時間は、好ましくは５分間〜１８時間であり、より好ましくは１０分間〜１２時間である。脱気の際の温度は、好ましくは５℃〜８０℃であり、より好ましくは１０℃〜６０℃であり、これらの範囲で温度を可変しても構わない。
【００５２】
脱気処理の際は、撹拌、気体の吹き込み、超音波などによる振動などによって、光学材料用組成物の界面を更新することは、脱気効果を高める上で好ましい操作である。
脱気処理により、除去される成分は、主に硫化水素等の溶存ガスや低分子量のメルカプタン等の低沸点物等であるが、脱気処理の効果を発現するのであれば、特に限定されない。
【００５３】
このようにして得られる光学材料用組成物は、重合硬化の直前にフィルター等で不純物等をろ過し精製することができる。光学材料用組成物をフィルターに通して不純物等をろ過し精製することは、本発明の光学材料の品質をさらに高める上から望ましいことである。ここで用いるフィルターの孔径は０．０５〜１０μｍ程度であり、一般的には０．１〜１．０μｍのものが使用される。フィルターの材質としては、ＰＴＦＥやＰＥＴやＰＰなどが好適に使用される。
【００５４】
３．光学材料
本発明の光学材料は、上記光学材料用組成物を重合硬化して得られる。重合硬化は通常、光学材料用組成物をガラスや金属製の型に注入後、電気炉を用いて加熱したり、活性エネルギー線発生装置等を用いて紫外線などの活性エネルギー線を照射したりすることによって行われる。重合時間は０．１〜１００時間、通常１〜４８時間であり、重合温度は−１０℃〜１６０℃、通常−１０℃〜１４０℃である。重合は所定の重合温度で所定時間のホールド、０．１℃〜１００℃／ｈの昇温、０．１℃〜１００℃／ｈの降温およびこれらの組み合わせで行うことができる。
【００５５】
また、重合終了後、材料を５０℃から１５０℃の温度で５分から５時間程度アニール処理を行う事は、光学材料の歪を除くために好ましい処理である。さらに必要に応じて染色、ハードコート、反射防止、防曇性、防汚性、耐衝撃性付与等の表面処理を行うことができる。
【００５６】
本発明の好ましい態様である光学材料用組成物を重合硬化することにより、従来困難であった、十分に高い屈折率と良好なアッベ数を有し、更に高い強度および耐熱性を有する光学材料を提供することが可能となった。すなわち、目的とする樹脂の屈折率（ｎｅ）としては、好ましくは１．７３以上、より好ましくは１．７４以上で、強度としては３点曲げ試験の伸びが１０％以上、より好ましくは１１％以上であり、特に好ましくは１２％以上で、かつ耐ドリル強度が良好であること、耐熱性（ＴＭＡ測定の軟化点）は７０℃以上、より好ましくは７２℃以上、特に好ましくは７５℃以上である光学材料を提供し得る光学材料用組成物および光学材料、並びにそれを用いたツーポイントフレームメガネ用レンズを提供することができる。
【００５７】
本発明の好ましい態様においては、高屈折率化剤である硫黄を多量に（例えば光学用樹脂組成物全量に対し１０重量％以上）配合した均質な光学材料用組成物を得ることができる。そしてそれを用いることによって、屈折率１．７３以上という高屈折率の光学材料を得ることができる。
【００５８】
従来の組成・調製方法では、硫黄等を多量に配合すると急速重合のため屈折率１．７３以上の硬化物（光学材料）を得ることはできなかった。硫黄（本発明では（ａ）化合物）と他の組成成分との相溶性が十分ではなく、（ａ）化合物を多量に配合すると（ａ）化合物が溶解しきれずに固体として硬化物中に残存し、屈折率低下の原因となるだけでなく透明な光学材料が得られない。
【００５９】
本発明によれば、光学材料用組成物の調製段階で（ａ）化合物をあらかじめ予備重合反応させて適量を消費することによって、（ａ）化合物を完全に溶解させ、均一な液体組成物とすることが可能となり、その結果、高屈折率の光学材料を得ることができる。また、従来は高強度化のためイソシアネート化合物を配合していたが、（ａ）化合物を多量に配合した場合、同時にイソシアネートを添加すると急速重合する傾向にあり、重合硬化物を得るのが困難となる。しかし、本発明の好ましい態様では、急速重合を回避するためイソシアネート化合物の含有量を低く制限し（好ましくはイソシアネート化合物を実質的に用いない）、且つ（ｃ）成分としてキシリレンジチオール化合物を用いている。
【００６０】
このように、本発明の特徴的な組成・調製方法を採用することにより、高屈折率（ｎｅが１．７３以上）を達成し、さらに高強度（３点曲げ試験の伸びが１０％以上、及び耐ドリル強度が良好）、および高耐熱性をも有する光学材料が容易に得られる。
【実施例】
【００６１】
以下、実施例により本発明を具体的に説明するが、本発明はこれらに限定されるものではない。なお、得られた光学材料の屈折率およびアッベ数、耐熱性、伸びおよび耐ドリル強度の評価は以下の方法で行った。【００６２】
［屈折率（ｎｅ）測定、アッベ数（νｄ）測定］
デジタル精密屈折計（カルニュー光学工業株式会社製、ＫＰＲ−２００）を用い、２５℃で測定した。【００６３】
［耐熱性測定］
サンプルを厚さ３ｍｍに切り出し、１ｍｍφのピンに１０ｇの加重を与え、３０℃から１０℃／分で昇温してＴＭＡ測定（セイコーインスツルメンツ製、ＴＭＡ／ＳＳ６１００）を行い、軟化点を測定した。【００６４】
［伸び（強度）測定］
ＪＩＳ規格Ｋ-７１７１に準拠し、厚さ２．５ｍｍ、幅１０．０ｍｍの平板を、オートグラフ（株式会社島津製作所製、ＡＧ−５０００Ｂ）を用い、支点間距離４０ｍｍにおいて３点曲げ試験を行い、破断点の伸びを測定した。【００６５】
［耐ドリル強度］
前記特許文献４（特開２００８−１０１１９０号公報）に示されている評価方法に準拠して、ドリルの回転数２５００ｒｐｍ、進入速度６００ｍｍ／分で２．５ｍｍ厚の平板に直径２ｍｍの穴を開けたときの周辺部の状態を測定した。周辺部に欠けが見られないものを○、見られたものを×とした。【００６６】
＜実施例１＞
（ａ）化合物として硫黄１６重量部、（ｂ）化合物としてビス（β−エピチオプロピル）スルフィド８４重量部の合計１００重量部に、紫外線吸収剤として２−（２−ヒドロキシ−５−ｔｅｒｔ−オクチルフェニル）ベンゾトリアゾール１重量部を加え、６０℃でよく混合し均一とした。次いで、２−メルカプト−１−メチルイミダゾール０．５重量部を加え、（ａ）化合物が２０℃において析出しなくなるまで６０℃で予備重合反応させた。
なお、本実施例では、予備重合反応を（ａ）化合物が約５０モル％反応したところで停止させており、得られた組成物中には（ａ）化合物が残存した状態にある。（ａ）化合物の反応割合は、反応液を液体クロマトグラフィー分析ならびに屈折率を測定することにより求めた。【００６７】
その後、得られた組成物を２０℃に冷却した。そこへ、（ｃ）化合物としてｍ−キシリレンジチオール（以下ｃ−１化合物と呼ぶ）７重量部、重合触媒としてトリエチルベンジルアンモニウムクロライド０．０３５重量部、重合調節剤としてジ−ｎ−ブチルスズジクロライド０．２２重量部を加えよく混合し均一な組成物とし、４０００Ｐａ、２０分間、２０℃の条件下で脱気処理した。【００６８】
得られた光学材料用組成物を１．０μｍのＰＴＦＥ製のメンブランフィルターでろ過し、２枚のガラス板とガスケットから構成される、厚さ２．５ｍｍの平板型モールドに注入し、３０℃で１０時間加熱し、その後３０℃から１００℃まで１０時間かけて一定速度昇温させ、最後に１００℃で１時間加熱し、重合硬化させた。室温まで放冷した後、モールドから離型し、硬化した光学材料を得た。得られた光学材料の屈折率およびアッベ数、耐熱性、伸びおよび耐ドリル強度の評価結果を表１に示した。【００６９】
＜実施例２＞
（ａ）化合物１６重量部、（ｂ）化合物８４重量部、（ｃ）化合物としてｃ−１化合物１重量部、紫外線吸収剤として２−（２−ヒドロキシ−５−ｔｅｒｔ−オクチルフェニル）ベンゾトリアゾール１重量部を加え、５０℃でよく混合し均一とした。次いで、２−メルカプト−１−メチルイミダゾール０．０５重量部を加え、（ａ）化合物が２０℃において析出しなくなるまで５０℃で予備重合反応させた。
なお、本実施例では、予備重合反応を（ａ）化合物が約５０モル％反応したところで停止させており、得られた組成中には（ａ）化合物が残存した状態にある。
その後、得られた組成物を２０℃に冷却した。そこへ、未添加分のｃ−１化合物７重量部、重合触媒としてトリエチルベンジルアンモニウムクロライド０．０５０重量部、重合調節剤としてジ−ｎ−ブチルスズジクロライド０．２２重量部を加え、実施例１と同様な処理、重合硬化を行い、光学材料を得た。得られた光学材料の屈折率およびアッベ数、耐熱性、伸びおよび耐ドリル強度の評価結果を表１に示した。【００７０】
＜実施例３〜６＞
（ｃ）化合物の量を変更する以外は実施例１と同様に行った。得られた光学材料の屈折率およびアッベ数、耐熱性、伸びおよび耐ドリル強度の評価結果を表１に示した。【００７１】
＜実施例７＞
（ｃ）化合物のｃ−１化合物の代わりに、ｐ−キシリレンジチオール（以下ｃ−２化合物と呼ぶ）を使用する以外は、実施例１と同様に行った。得られた光学材料の屈折率およびアッベ数、耐熱性、伸びおよび耐ドリル強度の評価結果を表１に示した。【００７２】
＜比較例１＞
組成から（ｃ）化合物のｃ−１化合物を除く以外は実施例１と同様に行った。得られた光学材料の屈折率およびアッベ数、耐熱性および伸びの評価結果を表１に示した。得られた光学材料は伸びおよび耐ドリル強度が不十分であった。【００７３】
＜比較例２＞
（ｃ）化合物のｃ−１化合物の代わりに、ビス（２−メルカプトエチル）スルフィド（以下ｏ−１化合物と呼ぶ）を使用する以外は実施例１と同様に行った。ただし屈折率と耐熱性を確保するために４０００Ｐａ、９０分間、２０℃の条件下で脱気処理した。得られた光学材料の屈折率およびアッベ数、耐熱性、伸びおよび耐ドリル強度の評価結果を表１に示した。得られた光学材料は伸びおよび耐ドリル強度が不十分であった。【００７４】
＜比較例３＞
ｏ−１化合物の量を変更した以外は比較例２と同様に行った。得られた光学材料の屈折率およびアッベ数、耐熱性、伸びおよび耐ドリル強度の評価結果を表１に示した。得られた光学材料は耐熱性および伸びおよび耐ドリル強度が不十分であった。【００７５】
＜比較例４＞
（ｂ）化合物１００重量部、ｃ−１化合物１６重量部、内部離型剤としてポリオキシエチレンラウリルエーテルリン酸ナトリウム０．００５重量部、重合調節剤としてジ−ｎ−ブチルスズジクロライド０．０５重量部を混合し、均一な組成物とし１３００Ｐａの減圧下で３０分脱気を行った後、実施例１と同様に重合硬化させた。得られた光学材料の屈折率およびアッベ数、耐熱性、伸びおよび耐ドリル強度の評価結果を表１に示した。得られた光学材料は屈折率および耐熱性が不十分であった。【００７６】
＜比較例５〜７＞
表１に示した組成に変更した以外は比較例４を繰り返した。得られた光学材料の屈折率およびアッベ数、耐熱性、伸びおよび耐ドリル強度の評価結果を表１に示した。得られた光学材料はいずれも屈折率が不十分であり、耐熱性や耐ドリル強度が不十分なものもあった。【００７７】
＜比較例８＞
（ａ）化合物１６重量部、（ｂ）化合物８４重量部を実施例１と同じ予備重合操作を行い、均一な組成物とした。そこへ、ｏ−１化合物１５重量部、ｏ−２化合物１２重量部、重合触媒としてトリエチルベンジルアンモニウムクロライド０．０３５重量部、重合調節剤としてジ−ｎ−ブチルスズジクロライド０．２２重量部を加えよく混合し均一化させると、急速重合が起こり硬化した光学材料は得られなかった。【００７８】
【表１】
2010131631.tif 000006
【００７９】
なお、上記表１中の記号は、以下を意味する。
（ａ）硫黄
（ｂ）ビス（β−エピチオプロピル）スルフィド
（ｃ-１）ｍ−キシリレンジチオール
（ｃ-２）ｐ−キシリレンジチオール
（ｏ-１）ビス（２−メルカプトエチル）スルフィド
（ｏ-２）１，３−ビス（１−イソシアナート−１−メチルエチル）ベンゼン
【産業上の利用可能性】
【００８０】
本発明の光学材料用組成物は、重合硬化することにより、高屈折率、高強度、高耐熱性などの優れた特性を有する光学材料を提供することができる。このような本発明の光学材料は、プラスチックレンズ、プリズム、光ファイバー、情報記録基盤、フィルター等の光学材料として好適であり、中でもプラスチックレンズ、特にツーポイントフレームメガネ用レンズとして好適に使用される。
【国際調査報告】
2010131631.tif 000007
2010131631.tif 000008
2010131631.tif 000009
2010131631.tif 000010